ДВУХКОМПОНЕНТНЫЕ ПОКРЫВНЫЕ СОСТАВЫ

1. Двухкомпонентные покрывные составы, содержащие вододисперги-руемый полиизоцианатный компонент, который включает:
a) по меньшей мере один полиизоцианат и
b) по меньшей мере один продукт взаимодействия по меньшей мере одного полиизоцианата b1) с соединением b2) по меньшей мере с одной гидрофильной, не реакционноспособной по отношению к изоцианату группой (группой А) и по меньшей мере одной реакционноспособной по отношению к изоцианату группой (группой В),
а также полиакрилатный компонент, содержащий водную полимерную дисперсию с) по меньшей мере одного гидроксифункционального поли(мет)акрилата с бимодальным или более высокомодальным распределением частиц по размерам.
2. Двухкомпонентные покрывные составы по п. 1, причем бимодальное или более высокомодальное распределение частиц по размерам отличается тем, что разница между значениями средневесового диаметра более мелких и более крупных части составляет по меньшей мере 50 нм.
3. Двухкомпонентные покрывные составы по п. 1, причем бимодальное или более высокомодальное распределение частиц по размерам отличается тем, что средневесовой диаметр более мелких частиц составляет от 20 до 300 нм, в то время как средневесовой диаметр более крупных частиц составляет от 150 до 700 нм.
4. Двухкомпонентные покрывные составы по п. 1, причем бимодальное или более высокомодальное распределение частиц по размерам отличается тем, что массовое соотношение между крупными частицами и мелкими частицы находится в диапазоне от 40:60 до 85:15.
5. Двухкомпонентные покрывные составы по п. 1, отличающиеся тем, что содержание твердого вещества в водной полимерной дисперсии с) составляет от 35 до 70% масс, в пересчете на общую массу.
6. Двухкомпонентные покрывные составы по п. 1, отличающиеся тем, что молярное отношение изоцианатных групп полиизоцианатного компонента к гидроксильным группам полиакрилатного компонента находится в диапазоне от 0,2:1 до 5:1.
7. Двухкомпонентные покрывные составы по одному из п.п. 1-6, отличающиеся тем, что определенное согласно стандарту DIN 53240-2 гидроксильное число по меньшей мере одного гидроксифункционального поли(мет)акрилата составляет от 15 до 250 мг КОН/г.
8. Способ получения двухкомпонентных покрывных составов по одному из пп. 1-7, отличающийся тем, что полиизоцианатный компонент и полиакрилатный компонент смешивают друг с другом.
9. Применение двухкомпонентного покрывного состава по одному из пп. 1-7 в лаках и лакокрасочных материалах.
10. Применение двухкомпонентного покрывного состава по одному из пп. 1-7 для нанесения покрытия на основы.